(57)【要約】      （修正有）【課題】有機溶剤での希釈時の作業性に優れ、また、水性塗料用硬化剤として用いる際、水分散時に高速撹拌等による強い剪断力を必要とせず、塗料の水分散度・水分散安定性に優れた、自己乳化性を有する、低粘度なポリイソシアネート組成物を提供すること。【解決手段】脂肪族ジイソシアネート、変性剤、および触媒から得られるアロファネート変性ポリイソシアネート、およびイソシアヌレート変性ポリイソシアネートを含むポリイソシアネート組成物であって、脂肪族ジイソシアネートがヘキサメチレンジイソシアネートであり、変性剤がノニオン性親水基含有一官能性アルコールを含み、アロファネート基とイソシアヌレート基とのモル比が１５／８５〜６５／３５であることを特徴とするポリイソシアネート組成物により解決する。【選択図】なし【特許請求の範囲】
【請求項１】
脂肪族ジイソシアネート（Ａ）、変性剤（Ｂ）、および触媒（Ｃ）から得られるアロファネート変性ポリイソシアネート、およびイソシアヌレート変性ポリイソシアネートを含むポリイソシアネート組成物であって、脂肪族ジイソシアネート（Ａ）がヘキサメチレンジイソシアネートであり、変性剤（Ｂ）がノニオン性親水基含有一官能性アルコールを含み、アロファネート基とイソシアヌレート基とのモル比が１５／８５〜６５／３５であることを特徴とするポリイソシアネート組成物。
【請求項２】
前記ノニオン性親水基含有一官能性アルコールが、下記式１により表されることを特徴とする、請求項１に記載のポリイソシアネート組成物。
Ｒ−（Ｏ−Ｃ２Ｈ４）ｎ−ＯＨ    （式１）
［式中Ｒは、アルキル基であり、ｎは、５〜２２を表す。］
【請求項３】
前記ノニオン性親水基含有一官能性アルコールの数平均分子量が２５０〜１０００であることを特徴とする請求項１または２に記載のポリイソシアネート組成物。
【請求項４】
触媒（Ｃ）として４級アンモニウム塩、有機酸スズ、および有機酸ジルコニウムから選ばれる少なくとも一種を含むことを特徴とする請求項１乃至３のいずれかに記載のポリイソシアネート組成物。
【請求項５】
２５℃における粘度が１０００ｍＰａ・ｓ以下であることを特徴とする請求項１乃至４のいずれかに記載のポリイソシアネート組成物。
【請求項６】
請求項１乃至５のいずれかに記載のポリイソシアネート組成物とポリオールとを含む塗料組成物。
【請求項７】
請求項６に記載の塗料組成物から形成された塗膜。
【発明の詳細な説明】
【技術分野】
【０００１】
本発明は、ポリイソシアネート組成物とそれから得られる塗料組成物及びその塗膜に関する。
【背景技術】
【０００２】
従来、塗料・塗装及び接着剤分野においては、１，６−ヘキサメチレンジイソアネート（以下ＨＤＩという）などの脂肪族イソシアネートより誘導される無黄変ポリイソシアネートは耐候性に優れているが、その中でもイソシアヌレート結合を含有するポリイソシアネートタイプは化学的、熱的安定性が高く、特に耐候性、耐熱性、耐久性に優れているため、その用途に応じて幅広く使用されており、一層の用途展開が期待されている。
【０００３】
このイソシアヌレート結合を有するタイプは硬化剤として使用する場合、粘度が高いために作業が悪く、有機溶剤等で希釈して使用する場合がある。最近では、環境負荷低減の意識が高まり、有機溶剤の使用量を削減するために，硬化剤として使用されるポリイソシアネートの低粘度化が要望されている。ポリイソシアネートを低粘度化することで、塗装時の作業性が向上し塗料組成物に使用される有機溶剤の使用量削減が可能となる。
【０００４】
一方、環境負荷低減の観点から、有機溶剤の代わりに水を溶剤として用いた水性塗料も広く使用されている。水性塗料の硬化剤には、イソシアヌレート構造を有する疎水性ポリイソシアネートをノニオン性親水基含有一官能アルコール化合物により変性させ、水に乳化、分散して使用されている（特許文献１）。このような組成物の場合、ポリイソシアネートを水性媒体に均一に組み込むために高速撹拌等による強い剪断力を必要とするといった問題点があった。また、高速撹拌等による強い剪断力をかけない場合、水性媒体にポリイソシアネートを分散する際に、ポリイソシアネートが水に分散する割合が低い、または分散したポリイソシアネートが沈降してしまうといった問題点もある。
【先行技術文献】
【特許文献】
【０００５】
【特許文献１】特開昭６１−２９１６１３号公報
【発明の概要】
【発明が解決しようとする課題】
【０００６】
本発明は以上のような事情に基づいてなされたものであり、その目的は、有機溶剤での希釈時の作業性に優れ、また、水性塗料用硬化剤として用いる際、水分散時に高速撹拌等による強い剪断力を必要とせず、塗料の水分散度・水分散安定性に優れた、自己乳化性を有する、低粘度なポリイソシアネート組成物を提供することである。
【課題を解決するための手段】
【０００７】
本発明者らは、検討を重ねた結果、ＨＤＩとノニオン性親水基含有一官能性アルコールとから得られる脂肪族ポリイソシアネートにより、前記課題が解決できることを見出し、本発明に到達した。
【０００８】
すなわち本発明は、以下の実施形態を含むものである。
【０００９】
［１］脂肪族ジイソシアネート（Ａ）、変性剤（Ｂ）、および触媒（Ｃ）から得られるアロファネート変性ポリイソシアネート、およびイソシアヌレート変性ポリイソシアネートを含むポリイソシアネート組成物であって、脂肪族ジイソシアネート（Ａ）がＨＤＩであり、変性剤（Ｂ）がノニオン性親水基含有一官能性アルコールを含み、アロファネート基とイソシアヌレート基とのモル比が１５／８５〜６５／３５であることを特徴とするポリイソシアネート組成物。
【００１０】
［２］前記ノニオン性親水基含有一官能性アルコールが、下記式１により表されることを特徴とする、上記［１］に記載のポリイソシアネート組成物。  
Ｒ−（Ｏ−Ｃ２Ｈ４）ｎ−ＯＨ    （式１）
［式中Ｒは、アルキル基であり、ｎは、５〜２２を表す。］。
【００１１】
［３］前記ノニオン性親水基含有一官能性アルコールの数平均分子量が２５０〜１０００であることを特徴とする上記［１］または［２］に記載のポリイソシアネート組成物。
【００１２】
［４］触媒（Ｃ）として４級アンモニウム塩、有機酸スズ、および有機酸ジルコニウムから選ばれる少なくとも一種を含むことを特徴とする上記［１］乃至［３］のいずれかに記載のポリイソシアネート組成物。
【００１３】
［５］２５℃における粘度が１０００ｍＰａ・ｓ以下であることを特徴とする上記［１］乃至［４］のいずれかに記載のポリイソシアネート組成物。
【００１４】
［６］上記［１］乃至［５］のいずれかに記載のポリイソシアネート組成物とポリオールとを含む塗料組成物。
【００１５】
［７］上記［６］に記載の塗料組成物から形成された塗膜。
【発明の効果】
【００１６】
本発明によれば、自己乳化性を有する低粘度なポリイソシアネート組成物を得ることができる。得られるポリイソシアネート組成物は、低粘度という特徴から、水や有機溶剤等での希釈操作が容易になり、また分散安定性に優れることから、作業性が向上する。また、有機溶剤や水を塗料シンナーとして使用する、いわゆる溶剤系塗料や水性塗料双方に適応可能であるため、これを硬化剤とした塗料組成物を得ることができる。
【発明を実施するための形態】
【００１７】
以下、本発明について詳しく説明する。
【００１８】
本発明のポリイソシアネート組成物は、脂肪族ジイソシアネート（Ａ）、変性剤（Ｂ）、および触媒（Ｃ）から得られるアロファネート変性ポリイソシアネート、およびイソシアヌレート変性ポリイソシアネートを含むものである。
【００１９】
本発明の脂肪族イソシアネート（Ａ）としては、耐候性、工業的入手の容易さからＨＤＩを用いるが、エチレンジイソシアネート、プロパンジイソシアネート、テトラメチレンジイソシアネート、ペンタメチレンジイソシアネート、２−メチルペンタン−１，５−ジイソシアネート、３−メチルペンタン−１，５−ジイソシアネート、リジンジイソシアネート、トリオキシエチレンジイソシアネート等の脂肪族ジイソシアネートの他に、イソホロンジイソシアネート、ノルボルネンジイソシアネート等に代表される脂環族イソシアネート、ジフェニルメタンジイソシアネート、トルエンジイソシアネート等に代表される芳香族イソシアネート、キシレンジイソシアネート等に代表される芳香脂肪族イソシアネート等を本発明の主旨を逸脱しない範囲で併用してもよい。
【００２０】
本発明の変性剤（Ｂ）として好適に用いることができるノニオン性親水基含有一官能性アルコールは、その製造に於いて飽和モノアルコールや芳香族アルコール、芳香脂肪族アルコールを開始物質とし、エチレンオキシドによるアルコキシル化反応により生成したノニオン性親水基含有一官能性アルコールである。ノニオン性親水基含有一官能性アルコールの開始物質としては、飽和モノアルコールが好ましく、炭素数１〜３個の飽和モノアルコールがさらに好ましく、メタノールであることが最も好ましい。また、ノニオン性親水基含有一官能性アルコールの数平均分子量は親水性の観点から２５０〜１０００が好ましく、３００〜７００がさらに好ましい。数平均分子量が小さいと、親水性に乏しく、水分散性が得られない恐れがある。
【００２１】
また、アロファネート変性ポリイソシアネートを得る際に、ノニオン性親水基含有一官能性アルコールの一部代替として、例えば、メタノール、エタノール、１−プロパノール、２−プロパノール、１−ブタノール、２−ブタノール、イソブタノール、１−ペンタノール、２−ペンタノール、イソアミルアルコール、１−ヘキサノール、２−ヘキサノール、１−ヘプタノール、１−オクタノール、２−エチル−１−ヘキサノール、３，３，５−トリメチル−１−ヘキサノール、１−トリデカノール、２−トリデカノール、２−オクチルドデカノール、ペンタデカノール、パルミチルアルコール、ステアリルアルコール、シクロペンタノール、シクロヘキサノール、メチルシクロヘキサノール、トリメチルシクロヘキサノール、２，２，２−トリフルオロエタノール等の一官能性アルコールや、炭素数２〜２０のジオール類（例えばエチレングリコール、プロピレングリコール、ブタンジオール、ヘキサンジオール及びその異性体）や、ポリエチレングリコール、ポリテトラメチレングリコール、ポリアクリルポリオール、ポリエステルポリオール、ポリカーボネートジオール等の繰り返しユニットを持つ水酸基含有ポリマー類も本発明の主旨を逸脱しない範囲で併用しても良い。
【００２２】
アロファネート反応により生成するアロファネート基とは、上記ノニオン性親水性基含有一官能性アルコールのヒドロキシル基とＨＤＩのイソシアネート基とが反応しウレタン結合を形成した後、ウレタン基にさらに別のイソシアネート基が反応して得られるもので、次式に示される。
【００２３】
【化１】
2020180247.tif 000002
【００２４】
［式中Ｒはヘキサメチレン基を表す。Ｒ’はノニオン性親水基を表す。］。
【００２５】
本発明におけるポリイソシアネート組成物には、アロファネート基含有ポリイソシアネートと並行して生成するイソシアヌレート基を有するポリイソシアネートも含まれる。本発明におけるイソシアヌレート基とは、ジイソシアネートモノマー同士が環化重合したもので、次式で示される。これは５量化、多量化したイソシアヌレート基を有するポリイソシアネートとなる場合がある。
【００２６】
【化２】
2020180247.tif 000003
【００２７】
［式中Ｒはヘキサメチレン基を表す。］
【００２８】
次に、ポリイソシアネート組成物の具体的な製造方法について説明する。
【００２９】
第１工程では、有機ジイソシアネートとノニオン性親水基含有一官能性アルコールを、水酸基に対してイソシアネート基が過剰になる量を仕込んで、有機溶剤の存在下または非存在下、２０〜６０℃でウレタン化反応させてイソシアネート基末端プレポリマーＩを製造する。ここでウレタン化反応の目安としては、中和滴定法によるイソシアネート基含有量と屈折率上昇値により完結の有無を判断する。
【００３０】
第２工程では、イソシアネート基末端プレポリマーＩに触媒を仕込み、目的とするイソシアネート基含有量、及び分子量になるまで、５０〜９０℃にて反応しイソシアネート基末端プレポリマーＩＩを製造する。
【００３１】
第３工程では、イソシアネート基末端プレポリマーＩＩに触媒の失活剤、即ち反応停止剤を添加することによって、反応の停止を行う。
【００３２】
これら第１工程〜第３工程においては、窒素ガスやアルゴンガスなどの不活性ガス下、若しくは、乾燥空気気流下で反応を進行させる。
【００３３】
第４工程は精製工程であり、イソシアネート基末端プレポリマーＩＩを薄膜蒸留又は溶剤抽出によって、遊離の有機ジイソシアネートの含有量を１質量％未満になるまで除去する。
【００３４】
ここで、第１工程における「イソシアネート基が過剰になる量」とは、原料仕込みの際、有機ジイソシアネートのイソシアネート基とモノオールの水酸基とのモル比が、Ｒ＝イソシアネート基／水酸基で８〜６００になるように仕込むことが好ましく、Ｒ＝１５〜２００になるように仕込むことがさらに好ましい。下限未満の場合には、アロファネート反応生成物の重合度が高くなり、粘度が高くなり、水や有機溶剤を用いてポリイソシアネートを希釈する際の作業性が悪化する恐れがある。上限を超える場合には、製品収率が下がり、生産性の低下を招く恐れがある。
【００３５】
また、本発明のウレタン化反応の反応温度は、２０〜７０℃が好ましく、３０〜６０℃がさらに好ましい。なお、ウレタン化反応の際、公知のウレタン化触媒を用いることができる。具体的には、ジブチル錫ジアセテート、ジブチル錫ジラウレート、ジオクチル錫ジラウレート等の有機金属化合物や、トリエチレンジアミンやトリエチルアミン等の有機アミンやその塩を選択して用いる。これらの触媒は、単独または２種以上併用することができる。
【００３６】
ウレタン化反応の反応時間は、触媒の有無、種類、および温度により異なるが、一般には１０時間以内、好ましくは１〜５時間で十分である。
【００３７】
第２工程における反応触媒としては下記に示す触媒が挙げられる。
【００３８】
触媒としては、一般に塩基性を有するものが好ましく、例えば酢酸、カプロン酸、オクチル酸、ミリスチン酸等のアルキルカルボン酸やメチル炭酸、エチル炭酸等のアルキル炭酸の４級アルキルアンモニウム塩や、例えば酢酸、カプロン酸、オクチル酸、ミリスチン酸等のアルキルカルボン酸の例えば錫、亜鉛、鉛、ビスマス、ジルコニウム等の金属塩等が挙げられる。これらのうち、反応性の観点から、４級アルキルアンモニウムのカルボン酸塩や炭酸塩、アルキルカルボン酸の錫やジルコニウムが好ましい。また、これらの触媒は、適宜アルコール類、エステル類、エーテル類の有機溶剤で希釈し使用してもよい。
【００３９】
触媒の使用量は、有機ジイソシアネートと、モノアルコールとの合計質量に対して０．００１〜１．０質量％が好ましく、０．００５〜０．１質量％がより好ましい。
【００４０】
下限未満の場合には、反応が十分に進行せず、生産性や収率の低下を招く恐れがある。また、上限値を超える場合には、目的物よりも分子量の高いポリイソシアネートの生成量が多くなり、粘度の上昇、及び反応性制御の低下を招く恐れがある。
【００４１】
また、反応温度は４０〜１５０℃が好ましく、５５〜１２０℃がさらに好ましい。
【００４２】
また、ポリイソシアネートの製造においては、有機溶媒等を含まずに反応を行う方法や有機溶媒の存在下で反応を行う方法が適宜選ばれる。
【００４３】
有機溶媒の存在下で反応を行う場合には、反応に影響を与えない有機溶媒を用いることができる。有機溶媒の具体例としては、オクタン等の脂肪族炭化水素類、シクロヘキサン、メチルシクロヘキサン等の脂環族炭化水素類、メチルイソブチルケトン、シクロヘキサノン等のケトン類、酢酸ブチル、酢酸イソブチル等のエステル類、エチレングリコールエチルエーテルアセテート、プロピレングリコールモノメチルエーテルアセテート、３−メチル−３−メトキシブチルアセテート、エチル−３−エトキシプロピオネート等のグリコールエーテルエステル類、ジオキサン等のエーテル類、ヨウ化メチレン、モノクロロベンゼン等のハロゲン化炭化水素類、Ｎ−メチルピロリドン、ジメチルホルムアミド、ジメチルアセトアミド、ジメチルスルホキシド、ヘキサメチルホスホニルアミド等の極性非プロトン溶媒などが挙げられる。これらの溶媒は単独で、または２種以上を組み合わせて用いることができる。また、これらの溶媒は、触媒や添加剤に含まれる場合も考えられる。
【００４４】
反応で使用した有機溶媒は、第４工程における遊離の有機ジイソシアネートの除去時に同時に除去される。
【００４５】
第３工程におけるに反応停止剤としては、触媒を失活させる作用があるものであり、具体的には、リン酸、塩酸等の無機酸、リン酸基、スルホン酸基等を有する有機酸およびこれらのエステル類、アシルハライド等公知の化合物が使用され、取り扱いを容易にする観点から必要に応じ溶媒を使用できる。これらの反応停止剤は、単独または２種以上を併用することができる。尚、添加時期は、反応終了後、速やかな添加が好ましい。
【００４６】
また、反応停止剤の添加量としては、反応停止剤や使用した触媒の種類によって異なるが、触媒の０．５〜１０当量となるのが好ましく、０．８〜５．０当量が特に好ましい。反応停止剤が少ない場合には、得られるポリイソシアネート組成物の貯蔵安定性が低下しやすく、多すぎる場合はポリイソシアネート組成物が着色する恐れがある。
【００４７】
第４工程の精製工程では、反応混合物中に存在している遊離の未反応の有機ジイソシアネートを、例えば、１０〜１００Ｐａの高真空下、１２０〜１５０℃で薄膜蒸留による除去法や有機溶剤による抽出法により、遊離の未反応の有機ジイソシアネート残留含有率を１．０質量％以下にする。尚、有機ジイソシアネートの残留含有率が上限値を超える場合は、臭気の発生や貯蔵安定性の低下を招く恐れがある。
【００４８】
精製して得られたポリイソシアネート組成物は、２５℃での粘度が１０００ｍＰａ・ｓ以下であることが好ましく、９００ｍＰａ・ｓ以下であることがさらに好ましく、８００以下ｍＰａ・ｓであることが最も好ましい。粘度が１０００ｍＰａ・ｓより高いと、水や有機溶剤にて希釈する際に高いせん断力が必要であったり、均一に混合するまでに時間を要するため作業性が低下したりする恐れがある。また、混合が不十分なまま塗料として使用した際に、混合不良が原因となり塗膜性能が低下する恐れがある。
【００４９】
また、精製して得られたポリイソシアネート組成物は、アロファネート基／イソシアヌレート基のモル比が１５／８５〜６５／３５であることが好ましく、２０／８０〜５０／５０であることがさらに好ましく、２６／７４〜４５／５５であることが特に好ましい。アロファネート基のモル比が１５より小さいと親水性が低く、水分散性が低下する恐れがある。アロファネート基のモル比が６５より大きいと、親水性が高くなり、水中でイソシアネート基が短時間で失活してしまい、塗膜性能が低下する恐れがある。
【００５０】
精製して得られたポリイソシアネート組成物は、ポットライフの延長や塗料組成物の一液化を目的として、公知のブロック剤を用いてブロックイソシアネートとすることも可能である。これにより、ブロック化されたポリイソシアネートは、常温時は不活性であるが、加熱することでブロック剤が解離し、再びイソシアネート基が活性化することで、活性水素基と反応する潜在的な機能を付加することができる。
【００５１】
本発明に用いることができるブロック剤としては、活性水素を分子内に１個有する化合物であり、例えば、アルコール系、アルキルフェノール系、フェノール系、活性メチレン、メルカプタン系、酸アミド系、酸イミド系、イミダゾール系、尿素系、オキシム系、アミン系、イミド系、ピラゾール系化合物等がある。
【００５２】
一連の反応で得られたポリイソシアネート組成物は、市販のイソシアヌレートやアロファネートと混合し使用することができる。
【００５３】
また、一連の反応で得られたポリイソシアネート組成物は、適宜水や有機溶媒にて希釈し使用することができる。有機溶媒の具体例としては、オクタン等の脂肪族炭化水素類、シクロヘキサン、メチルシクロヘキサン等の脂環族炭化水素類、メチルイソブチルケトン、シクロヘキサノン等のケトン類、酢酸ブチル、酢酸イソブチル等のエステル類、エチレングリコールエチルエーテルアセテート、プロピレングリコールモノメチルエーテルアセテート、３−メチル−３−メトキシブチルアセテート、エチル−３−エトキシプロピオネート等のグリコールエーテルエステル類、ジオキサン等のエーテル類、ヨウ化メチレン、モノクロロベンゼン等のハロゲン化炭化水素類、Ｎ−メチルピロリドン、ジメチルホルムアミド、ジメチルアセトアミド、ジメチルスルホキシド、ヘキサメチルホスホニルアミド等の極性非プロトン溶媒などが挙げられる。これらの水と有機溶媒は単独で、または２種以上を組み合わせて用いることができる。
【００５４】
さらに、上記で得られたポリイソシアネート組成物は、主剤を配合することによって、本発明の塗料組成物を得ることができる。ここで主剤とは、イソシアネート基と反応しうる化合物、例えばポリオールを含み、水や有機溶剤を含んでいても含んでいなくてもよく、必要に応じて添加剤が含まれる。
【００５５】
ここで、本発明の塗料組成物に使用される主剤は特に限定されるものではないが、工業的な入手の容易さからポリオールが好ましい。ポリオールとはイソシアネート基との反応基として活性水素基を含有する化合物であり、ポリエステルポリオール、ポリエーテルポリオール、ポリカーボネートポリオール、ポリオレフィンポリオール、アクリルポリオール、シリコーンポリオール、ヒマシ油系ポリオール、フッ素系ポリオール、２種類以上のポリオールのエステル交換物、及びポリイソシアネートとウレタン化反応した水酸基末端プレポリマー等が好適に用いられ、これらは１種類又は２種類以上の混合物として、無溶剤下又は有機溶剤存在下で使用することもできる。
【００５６】
また、水に対して溶解性或いはある程度の親和性を有する水溶性樹脂、又は水系エマルジョンなどの高分子化合物も主剤として好適に使用することが可能である。これらの高分子化合物は分子内にイソシアネート基と反応する水酸基、カルボキシル基又はアミノ基などの活性水素基を含有するものが好ましく、特に一分子あたり２個以上の活性水素基を含有するものが好ましい。また、これらの高分子化合物が、イソシアネート基と反応しうる活性水素基を含有していない場合、又はわずかしか含有していない場合でも、最終的には本発明の自己乳化性を有するポリイソシアネート組成物が水と反応してポリウレア化合物となり、硬くて強靭な塗膜を得ることができる。また、イソシアネート基が被着材表面に存在する活性水素基と反応するため、被着剤との密着性も向上する。
【００５７】
水溶性樹脂としては、例えば、ポリビニルアルコール、ポリエチレンオキサイド、水溶性エチレン−酢酸ビニル共重合体、水溶性アクリル樹脂、水溶性エポキシ樹脂、水溶性セルロース誘導体、水溶性ポリエステル、水溶性リグニン誘導体、水溶性フッ素樹脂、水溶性シリコーン樹脂等が挙げられる。
【００５８】
水系エマルジョンとしては、いわゆるラテックス、エマルジョンと表現されるもの全てを包含し、例えば、スチレンブタジエン共重合体ラテックス、アクリロニトリルブタジエン共重合体ラテックス、メチルメタアクリレートブタジエン共重合体ラテックス、クロロプレンラテックス、ポリブタジエンラテックス等のゴム系ラテックス、ポリアクリル酸エステルラテックス、ポリ塩化ビニリデンラテックス、ポリブタジエンラテックス、或いはこれらのラテックスをカルボキシル変性したもの、また、ポリ塩化ビニルエマルジョン、ウレタンアクリルエマルジョン、シリコーンアクリルエマルジョン、酢酸ビニルアクリルエマルジョン、ポリウレタンエマルジョン、アクリルエマルジョン等が挙げられる。
【００５９】
これらの主剤うち、光沢、耐候性等の塗膜性能や接着強度の点で、アクリルポリオール、アクリル樹脂、水溶性アクリル樹脂、アクリルエマルジョン、ウレタンアクリルエマルジョン、ポリウレタンエマルジョンを特に好ましく用いることができる。
【００６０】
これら主剤としての高分子化合物の数平均分子量は、好ましくは１０００〜１００万であり、さらに好ましくは１万〜１０万である。
【００６１】
また、ポリオールは、１分子中の活性水素基数（平均官能基数）が１．９〜１０．０であることが好ましい。活性水素基数が下限値未満の場合には、塗膜物性が低下する恐れがある。また、上限値を超える場合には、密着性が低下する恐れがある。
【００６２】
＜ポリエステルポリオール＞
ポリエステルポリオールとしては、例えばフタル酸、イソフタル酸、テレフタル酸、ナフタレンジカルボン酸、コハク酸、酒石酸、シュウ酸、マロン酸、グルタル酸、アジピン酸、ピメリン酸、スベリン酸、グルタコン酸、アゼライン酸、セバシン酸、１，４−シクロヘキシルジカルボン酸、α−ハイドロムコン酸、β−ハイドロムコン酸、α−ブチル−α−エチルグルタル酸、α，β−ジエチルサクシン酸、マレイン酸、フマル酸等のジカルボン酸またはこれらの無水物等の１種類以上と、エチレングリコール、１，２−プロパンジオール、１，３−プロパンジオール、１，２−ブタンジオール、１，３−ブタンジオール、１，４−ブタンジオール、１，５−ペンタンジオール、１，６−ヘキサンジオール、１，８−オクタンジオール、１，９−ノナンジオール、３−メチル−１，５−ペンタンジオール、３，３−ジメチロールヘプタン、ジエチレングリコール、ジプロピレングリコール、ネオペンチルグリコール、シクロヘキサン−１，４−ジオール、シクロヘキサン−１，４−ジメタノール、ダイマー酸ジオール、ビスフェノールＡのエチレンオキサイドやプロピレンオキサイド付加物、ビス（β−ヒドロキシエチル）ベンゼン、キシリレングリコール、グリセリン、トリメチロールプロパン、ペンタエリスリトール等の分子量５００以下の低分子ポリオール類の１種類以上との縮重合反応から得られるもの等を挙げることができる。また、ε−カプロラクトン、アルキル置換ε−カプロラクトン、δ−バレロラクトン、アルキル置換δ−バレロラクトン等の環状エステル（いわゆるラクトン）モノマーの開環重合から得られるラクトン系ポリエステルポリオール等を挙げることができる。更に、低分子ポリオールの一部をヘキサメチレンジアミン、イソホロンジアミン、モノエタノールアミン等の低分子ポリアミンや低分子アミノアルコールに代えて得られるポリエステル−アミドポリオールを使用することもできる。
【００６３】
＜ポリエーテルポリオール＞
また、ポリエーテルポリオールとしては、例えばエチレングリコール、１，２−プロパンジオール、１，３−プロパンジオール、１，２−ブタンジオール、１，３−ブタンジオール、１，４−ブタンジオール、１，５−ペンタンジオール、１，６−ヘキサンジオール、１，８−オクタンジオール、１，９−ノナンジオール、３−メチル−１，５−ペンタンジオール、３，３−ジメチロールヘプタン、ジエチレングリコール、ジプロピレングリコール、ネオペンチルグリコール、シクロヘキサン−１，４−ジオール、シクロヘキサン−１，４−ジメタノール、ダイマー酸ジオール、ビスフェノールＡ、ビス（β−ヒドロキシエチル）ベンゼン、キシリレングリコール、グリセリン、トリメチロールプロパン、ペンタエリスリトール等の低分子ポリオール類、エチレンジアミン、プロピレンジアミン、トルエンジアミン、メタフェニレンジアミン、ジフェニルメタンジアミン、キシリレンジアミン等の低分子ポリアミン類等の活性水素基を２個以上、好ましくは２〜３個有する化合物を開始剤として、エチレンオキサイド、プロピレンオキサイド、ブチレンオキサイド等のアルキレンオキサイド類を付加重合させることによって得られるポリエーテルポリオール、或いはメチルグリシジルエーテル等のアルキルグリシジルエーテル類、フェニルグリシジルエーテル等のアリールグリシジルエーテル類、テトラヒドロフラン等の環状エーテルモノマーを開環重合することで得られるポリエーテルポリオールを挙げることができる。
【００６４】
＜ポリカーボネートポリオール＞
また、ポリカーボネートポリオールとしては、例えばエチレングリコール、１，２−プロパンジオール、１，３−プロパンジオール、１，２−ブタンジオール、１，３−ブタンジオール、１，４−ブタンジオール、１，５−ペンタンジオール、１，６−ヘキサンジオール、１，８−オクタンジオール、１，９−ノナンジオール、３−メチル−１，５−ペンタンジオール、３，３−ジメチロールヘプタン、ジエチレングリコール、ジプロピレングリコール、ネオペンチルグリコール、シクロヘキサン−１，４−ジオール、シクロヘキサン−１，４−ジメタノール、ダイマー酸ジオール、ビスフェノールＡのエチレンオキサイドやプロピレンオキサイド付加物、ビス（β−ヒドロキシエチル）ベンゼン、キシリレングリコール、グリセリン、トリメチロールプロパン、ペンタエリスリトール等の低分子ポリオールの１種類以上と、ジメチルカーボネート、ジエチルカーボネート等のジアルキルカーボネート類、エチレンカーボネート、プロピレンカーボネート等のアルキレンカーボネート類、ジフェニルカーボネート、ジナフチルカーボネート、ジアントリルカーボネート、ジフェナントリルカーボネート、ジインダニルカーボネート、テトラヒドロナフチルカーボネート等のジアリールカーボネート類との脱アルコール反応や脱フェノール反応から得られるものを挙げることができる。
【００６５】
また、ポリカーボネートポリオールとポリエステルポリオールと低分子ポリオールのエステル交換反応により得られたポリオールも好適に用いることができる。
【００６６】
＜ポリオレフィンポリオール＞
ポリオレフィンポリオールとしては、例えば水酸基を２個以上有するポリブタジエン、水素添加ポリブタジエン、ポリイソプレン、水素添加ポリイソプレン等を挙げることができる。
【００６７】
＜アクリルポリオール＞
アクリルポリオールとしては、アクリル酸エステル及び／又はメタクリル酸エステル〔以下（メタ）アクリル酸エステルという〕と、反応点となりうる少なくとも分子内に１個以上の水酸基を有するアクリル酸ヒドロキシ化合物及び／又はメタクリル酸ヒドロキシ化合物〔以下（メタ）アクリル酸ヒドロキシ化合物という〕と、重合開始剤とを熱エネルギーや紫外線または電子線などの光エネルギー等を使用し、アクリルモノマーを共重合したものを挙げることができる。
【００６８】
＜（メタ）アクリル酸エステル＞
（メタ）アクリル酸エステルとしては、炭素数１〜２０のアルキルエステルを挙げることができる。このような（メタ）アクリル酸エステルの具体例としては、（メタ）アクリル酸メチル、（メタ）アクリル酸エチル、（メタ）アクリル酸プロピル、（メタ）アクリル酸ブチル、（メタ）アクリル酸ペンチル、（メタ）アクリル酸ヘキシル、（メタ）アクリル酸−２−エチルヘキシル、（メタ）アクリル酸オクチル、（メタ）アクリル酸ノニル、（メタ）アクリル酸デシル、（メタ）アクリル酸ドデシル等の（メタ）アクリル酸アルキルエステル；シクロヘキシル（メタ）アクリレート等の（メタ）アクリル酸の脂環属アルコールとのエステル；（メタ）アクリル酸フェニル、（メタ）アクリル酸ベンジル等の（メタ）アクリル酸アリールエステルを挙げることができる。このような（メタ）アクリル酸エステルは単独または２種類以上組み合わせたものを挙げることができる。
【００６９】
＜（メタ）アクリル酸ヒドロキシ化合物＞
（メタ）アクリル酸ヒドロキシ化合物としては、ポリイソシアネートとの反応点となりうる少なくとも分子内に１個以上の水酸基を有しており、具体的には、２−ヒドロキシエチルアクリレート、２−ヒドロキシプロピルアクリレート、４−ヒドロキシブチルアクリレート、３−ヒドロキシ−２，２−ジメチルプロピルアクリレート、ペンタエリスリトールトリアクリレート等のアクリル酸ヒドロキシ化合物が挙げられる。また、２−ヒドロキシエチルメタクリレート、２−ヒドロキシプロピルメタクリレート、４−ヒドロキシブチルメタクリレート、３−ヒドロキシ−２，２−ジメチルプロピルメタクリレート、ペンタエリスリトールトリメタクリレート等のメタクリル酸ヒドロキシ化合物が挙げられる。これら（メタ）アクリル酸ヒドロキシ化合物は、単独または２種以上を組み合わせたものを挙げることができる。
【００７０】
＜シリコーンポリオール＞
シリコーンポリオールとしては、γ−メタクリロキシプロピルトリメトキシシランなどを重合したビニル基含有シリコーン化合物、及び分子中に少なくとも１個の末端水酸基を有する、α，ω−ジヒドロキシポリジメチルシロキサン、α，ω−ジヒドロキシポリジフェニルシロキサン等のポリシロキサンを挙げることができる。
【００７１】
＜ヒマシ油系ポリオール＞
ヒマシ油系ポリオールとしては、例えばヒマシ油脂肪酸とポリオールとの反応により得られる線状または分岐状ポリエステルポリオールが挙げられる。また、脱水ヒマシ油、一部分を脱水した部分脱水ヒマシ油、水素を付加させた水添ヒマシ油も使用することができる。
【００７２】
＜フッ素系ポリオール＞
フッ素系ポリオールとしては、例えば含フッ素モノマーとヒドロキシ基を有するモノマーとを必須成分として共重合反応により得られる線状または分岐状のポリオールを挙げることができる。ここで、含フッ素モノマーとしては、フルオロオレフィンであることが好ましく、例えば、テトラフルオロエチレン、クロロトリフルオロエチレン、トリクロロフルオロエチレン、ヘキサフルオロプロピレン、フッ化ビニリデン、フッ化ビニル、トリフルオロメチルトリフルオロエチレンが挙げられる。また、ヒドロキシル基を有するモノマーとしては、例えば、ヒドロキシエチルビニルエーテル、４−ヒドロキシブチルビニルエーテル、シクロヘキサンジオールモノビニルエーテル等のヒドロキシアルキルビニルエーテル、２−ヒドロキシエチルアリルエーテル等のヒドロキシアルキルアリルエーテル、ヒドロキシアルキルクロトン酸ビニル等のヒドロキシル基含有カルボン酸ビニル又はアリルエステル等のヒドロキシル基を有するモノマーが挙げられる。
【００７３】
また、塗料組成物のポリイソシアネート組成物とポリオールとの配合割合は、特に限定するものではないが、イソシアネート組成物中のイソシアネート基とポリオール中の水酸基のモル比が、Ｒ＝イソシアネート基／水酸基で好ましくは０．５〜３．５となるように、さらに好ましくは０．９〜３．０となるように配合することが好ましい。下限値未満の場合には水酸基が過剰になり、密着性の低下を招く恐れがある。また、架橋密度が低下し耐久性の低下や塗膜の機械的強度が低下する恐れがある。上限値を超える場合にはイソシアネート基が過剰になり、空気中の水分と反応し、塗膜の膨れやこれに伴う密着性の低下を生じる恐れがある。
【００７４】
また、希釈溶剤として使用する有機溶剤としては、アセトン、メチルエチルケトン、メチルイソブチルケトン等のケトン類、酢酸エチル、酢酸−ｎ−ブチル、酢酸セロソルブ等のエステル類、ブタノール、イソプロピルアルコール等のアルコール類、トルエン、キシレン、シクロヘキサン、ミネラルスピリット、ナフサ等の炭化水素類等からなる群から、目的及び用途に応じて適宜選択して使用することができる。これらの溶剤は単独で用いてもよく、２種以上を併用してもよい。
【００７５】
また、塗料組成物は、ポットライフ、硬化条件、及び作業条件等を考慮し、適宜公知のウレタン化触媒を用いることができる。具体的には、ジブチル錫ジアセテート、ジブチル錫ジラウレート、ジオクチル錫ジラウレート、カルボン酸ビスマス等の有機金属化合物、スズ、ビスマス等の無機金属化合物、トリエチレンジアミンやトリエチルアミン等の有機アミンやその塩を選択して用いる。これらの触媒は、単独または２種以上併用することができる。
【００７６】
また、塗料組成物の硬化条件としては、特に限定されるものではないが、硬化温度が−５〜１２０℃、湿度が１０〜９５％ＲＨ、養生時間が０．５〜１６８時間であることが好ましい。
【００７７】
本発明によって得られた塗料組成物には、必要に応じて、例えば、２，６−ジ−ｔｅｒｔ−ブチル−４−メチルフェノール等の酸化防止剤、紫外線吸収剤、顔料、染料、溶剤、難燃剤、加水分解抑制剤、潤滑剤、可塑剤、充填材、帯電防止剤、分散剤、触媒、貯蔵安定剤、界面活性剤、レベリング剤等の添加剤を適宜配合することができる。
【００７８】
また、本発明によって得られた塗料組成物は、スプレー、刷毛、浸漬、コーター等の公知の方法により被着体の表面上に塗布され、塗膜を形成する。
【００７９】
ここで被着体は特に限定されるものではなく、ステンレス、リン酸処理鋼、亜鉛鋼、鉄、銅、アルミニウム、真鍮、ガラス、スレート、アスファルト、コンクリート、木材、アクリル樹脂、ポリカーボネート樹脂、ポリエチレンテレフタレート樹脂、ポリエチレンナフタレート樹脂、ポリブチレンフタレート樹脂、ポリスチレン樹脂、ＡＳ樹脂、ＡＢＳ樹脂、ポリカーボネート−ＡＢＳ樹脂、６−ナイロン樹脂、６，６−ナイロン樹脂、ＭＸＤ６ナイロン樹脂、ポリ塩化ビニル樹脂、ポリビニルアルコール樹脂、ポリウレタン樹脂、フェノール樹脂、メラミン樹脂、ポリアセタール樹脂、塩素化ポリオレフィン樹脂、ポリオレフィン樹脂、ポリアミド樹脂、ポリエーテルエーテルケトン樹脂、ポリフェニレンスルフィド樹脂、ＮＢＲ樹脂、クロロプレン樹脂、ＳＢＲ樹脂、ＳＥＢＳ樹脂などの素材で成形された被着体、コロナ放電処理やその他表面処理を施されたポリエチレン、ポリプロピレン等のオレフィン樹脂、または前記被着体表面に中間形成となりうる塗膜層が形成された被着体を用いることができる。
【００８０】
被着体表層に形成される塗膜の膜厚は、リコート性や耐久性に優れるため、被着体に少なくとも１０μｍの膜厚を形成すれば良い。膜厚が１０μｍ未満である場合には耐久性が低下し、衝撃により塗膜の破れ等を生じる恐れがある。
【００８１】
本発明のポリイソシアネート組成物は、非常に低粘度であるため、塗料組成物とした場合、高固形分化が可能となり、有機溶剤の削減ができる。また、容易に水に乳化するため、水性塗料へも適用した場合、作業性の向上とＶＯＣの大幅な削減が可能となる。
【００８２】
また、本発明のポリイソシアネート組成物、及び塗料組成物は自動車塗料用途、建築塗料用途、工業用塗料用途へ好適に用いることができる。
【実施例】
【００８３】
以下に、実施例に基づいて本発明を更に詳細に説明するが、本発明は、以下の実施例に限定されるものではない。なお、実施例における％表記は特に断りのない限り質量基準である。
【００８４】
＜ポリイソシアネート組成物の合成＞
表１、表２に示す配合に従い、攪拌機、温度計、冷却管、および窒素ガス導入管を備えた容量１リットルの四つ口フラスコに、ＨＤＩ（東ソー社製、ＮＣＯ含量：４９．９質量％）、モノオールを仕込み、これらを撹拌しながら４０℃に加熱し、１時間ウレタン化反応を行った。その後６０℃に昇温し、この反応液中に触媒を添加し、６５℃にて所定の反応転化率に達するまで反応させた後、反応停止剤であるリン酸エステル（ＪＰ−５０８、城北化学工業製）を添加し、６０℃で１時間停止反応を行った。ここで反応生成物から、薄膜蒸留（条件：１４０℃，０．０４ｋＰａ）により過剰のＨＤＩを除去し、表１、表２に記載のポリイソシアネート組成物Ｃ−１〜Ｃ−１６を得た。
【００８５】
ここで、モノオールには、ノニオン性親水基含有一官能性アルコールとしてメトキシポリエチレングリコール（分子量４００、東邦化学製）、ノニオン性親水基非含有一官能性アルコールとして１−プロパノール（東京化成工業製）をそれぞれ用いた。触媒には、２０％トリメチルオクチルアンモニウムメチル炭酸塩、オクチル酸スズ（日本化学産業製）、オクチル酸ジルコニウム（日本化学産業製）をそれぞれ用いた。
【００８６】
上記操作にて得られたポリイソシアネート組成物を１Ｈ−ＮＭＲ測定したところ、アロファネート基に由来する水素原子のシグナルを観測したことから、アロファネート基を含むポリイソシアネートの生成を確認した。
【００８７】
＜ＮＭＲ測定＞
（１）測定装置：ＥＣＸ４００Ｍ（日本電子社製、１Ｈ−ＮＭＲ）
（２）測定温度：２３℃
（３）試料濃度：０．１ｇ／１ｍｌ
（４）積算回数：１６
（５）緩和時間：５秒
（６）溶剤：重水素ジメチルスルホキシド
（７）化学シフト基準：重水素ジメチルスルホキシド中のメチル基の水素原子シグナル（２．５ｐｐｍ）
（８）評価方法：８．５ｐｐｍ付近のシグナルをアロファネート基の窒素原子に結合した水素原子として、３．７ｐｐｍ付近のシグナルをイソシアヌレート基の窒素原子に隣接したメチレン基の水素原子としてそれぞれ同定し、それらの面積比から結合基の含有量を算出した。
【００８８】
【表１】
2020180247.tif 000004
【００８９】
【表２】
2020180247.tif 000005
【００９０】
＜Ｃ−１７＞
ポリイソシアヌレートであるコロネートＨＸＬＶ（商品名、東ソー社製、ＮＣＯ含量２３．２％、２５℃における粘度１１００ｍＰａ・ｓ）を用いた。
【００９１】
＜Ｃ−１８＞
攪拌機、温度計、冷却管、および窒素ガス導入管を備えた容量１リットルの四つ口フラスコに、コロネートＨＸＬＶ９００ｇと、ノニオン性親水基含有一官能性アルコールとしてメトキシポリエチレングリコール（分子量４００、東邦化学社製）１００ｇを仕込み、これらを撹拌しながら８０℃に昇温し、６時間反応させた。得られたポリイソシアネートはＮＣＯ含量２１．５％、２５℃における粘度１０５０ｍＰａ・ｓであった。
【００９２】
【表３】
2020180247.tif 000006
【００９３】
＜粘度評価＞
２５℃条件下、Ｂ型粘度計を用いて、ポリイソシアネートの粘度を測定した。評価Ａ、またはＢであれば、わずかな量の有機溶剤による希釈、さらには有機溶剤で希釈せずとも十分に作業性を確保でき、良好といえる。
・８００ｍＰａ・ｓ以下：Ａ
・１０００ｍＰａ・ｓ以下：Ｂ
・１０００ｍＰａ・ｓ超：Ｃ。
【００９４】
＜水分散性評価＞
ポリイソシアネートＣ−１〜Ｃ−１８について、ポリイソシアネート１０ｇ、蒸留水９０ｇを順に２００ｍｌビーカーに仕込み、電動攪拌機に接続された４０ｍｍ径の３枚翼プロペラ羽根を用い、１分間あたり２５０回転の速度で混合し、撹拌開始から一定時間経過後に３枚翼プロペラ羽根を取り除き１分静置後、上澄み液を取り除き、ビーカーの底のポリイソシアネート残渣が質量で１０％未満となるまでの時間を測定し評価した。評価Ａ、またはＢであれば水分散性は良好といえる。
・５分未満：Ａ
・１０分未満：Ｂ
・１０分以上：Ｃ
・分散せず（水層と油層に分離）：Ｄ。
【００９５】
＜分散安定性評価＞
ポリイソシアネートＣ−１〜Ｃ−１８について、ポリイソシアネート１０ｇ、蒸留水９０ｇを順に２００ｍｌビーカーに仕込み、電動攪拌機に接続された４０ｍｍ径の３枚翼プロペラ羽根を用い、１分間あたり２５０回転の速度で混合し、撹拌開始から１０分経過後に３枚翼プロペラ羽根を取り除き１時間静置後、上澄み液を取り除き、ビーカーの底に沈降したポリイソシアネート残渣の質量を測定し評価した。評価Ａ、またはＢであれば分散安定性は良好といえる。
・残渣５ｗｔ％未満：Ａ
・残渣１０ｗｔ％未満：Ｂ
・残渣１０ｗｔ％以上：Ｃ
【００９６】
【表４】
2020180247.tif 000007
【００９７】
【表５】
2020180247.tif 000008
【００９８】
＜溶剤系塗料組成物および試験片の作製＞
表６、表７に示す配合に従い、ポリオール、ポリイソシアネート、有機溶剤の順に２００ｍｌビーカーに仕込み、電動攪拌機に接続された４０ｍｍ径の３枚翼プロペラ羽根を用い、１分間あたり２５０回転の速度で５分間混合し、塗料組成物（ＳＢ−１〜ＳＢ−１８）を調製した。ここでは、ポリオールとポリイソシアネートはＲ（イソシアネート基／水酸基のモル比）＝１．０になるように配合し、有機溶剤を加え固形分が５０質量％になるように調製した。また、ポリオールには、アクリルポリオール（商品名：アクリディックＡ−８０１、水酸基価：５０ｍｇＫＯＨ／ｇ、固形分：５０質量％、ＤＩＣ社製）を使用し、有機溶剤には、酢酸ブチルを使用し調製した。
【００９９】
調製した塗料組成物を、それぞれメチルエチルケトンで脱脂した鋼板（ＪＩＳ  Ｇ３１４１、商品名：ＳＰＣＣ−ＳＢ、処理方法：ＰＦ−１０７７、パルテック社製）にアプリケーターを用い、任意の膜厚になるように塗布した。その後、室温で３０分予備乾燥した後、温度８０℃の乾燥機中で１０時間加熱処理を行い、コーティング塗膜（ＳＢ−１〜ＳＢ−１８）を得た。
【０１００】
【表６】
2020180247.tif 000009
【０１０１】
【表７】
2020180247.tif 000010
【０１０２】
＜水性塗料組成物および試験片の作製＞
表８、表９に示す配合に従い、ポリイソシアネート組成物、蒸留水の順に２００ｍｌビーカーに仕込み、電動攪拌機に接続された４０ｍｍ径の３枚翼プロペラ羽根を用い、１分間あたり２５０回転の速度で５分間混合し、さらにポリオールを仕込み５分間混合し、塗料組成物（ＷＢ−１〜ＷＢ−１８）を調製した。ここでは、ポリオールとポリイソシアネート組成物は、Ｒ（イソシアネート基／水酸基のモル比）＝１．５になるように配合し、蒸留水を加え固形分が４０質量％になるように調製した。  
ポリオールには、アクリルエマルション（商品名：バーノックＷＥ−３０３、水酸基価：固形分として８４ｍｇＫＯＨ／ｇ、固形分：４５質量％、ＤＩＣ社製）を使用した。  
調製した塗料組成物を、それぞれメチルエチルケトンで脱脂した白色カラー鋼板（ユタカパネルサービス製）にアプリケーターを用い、任意の膜厚になるように塗布した。その後、室温で３０分予備乾燥した後、温度８０℃の乾燥機中で１０時間加熱処理を行い、コーティング塗膜（ＷＢ−１〜ＷＢ−１８）を得た。
【０１０３】
【表８】
2020180247.tif 000011
【０１０４】
【表９】
2020180247.tif 000012
【０１０５】
＜耐溶剤性＞
メチルエチルケトンを含ませた脱脂綿で塗膜を擦るラビング試験にて耐溶剤性を評価した。上記塗料組成物の配合条件に於いて、ポリイソシアネートの溶剤溶解性や水分散性が不十分の場合、ポリオールとポリイソシアネートとの比率が設定通りとならず、不均一な塗膜となってしまい、耐溶剤性は著しく低下する。
【０１０６】
＜評価基準＞
メチルエチルケトンを含ませた脱脂綿を用い、０．５ｋｇ／ｃｍ２荷重にてラビング１００往復後の塗膜外観を観察した。評価Ａ、またはＢであれば耐溶剤性良好といえる。
・外観変化なし：Ａ
・すり傷程度の外観変化：Ｂ
・一部塗膜剥離：Ｃ
・塗膜完全剥離：Ｄ
【０１０７】
【表１０】
2020180247.tif 000013
【０１０８】
【表１１】
2020180247.tif 000014